(57)【要約】本発明はメタン生成抑制性水性ガス転換反応触媒を使用することを含んでなる水性ガス転換反応を行なう方法であって、ここで、このメタン生成抑制性水性ガス転換反応触媒がメタン生成の抑制に有効な量の塩基性金属酸化物を含んでなる方法を提供する。【特許請求の範囲】
【請求項１】
メタン生成抑制性水性ガス転換反応触媒を使用することを含んでなる水性ガス転換反応を行なう方法であって、該メタン生成抑制性水性ガス転換反応触媒がメタン生成の抑制に有効な量の塩基性金属酸化物を含んでなる方法。
【請求項２】
該塩基性金属酸化物がＭｇＯ、ＣａＯ、ＳｒＯ、ＢａＯ、またはＺｎＯの一つあるいはそれ以上を含んでなる請求項１の方法。
【請求項３】
該塩基性金属酸化物がＺｎＯとして計算される酸化亜鉛である請求項１の方法。
【請求項４】
該メタン生成抑制性水性ガス転換反応触媒が担体と触媒剤を含んでなる請求項１の方法。
【請求項５】
該担体が活性アルミナである請求項４の方法。
【請求項６】
該担体が少なくとも１０ｍ２／ｇのＢＥＴ有効表面積を有する請求項４の方法。
【請求項７】
該メタン生成抑制性水性ガス転換反応触媒がプロモーターを更に含んでなる請求項４の方法。
【請求項８】
該プロモーターがＣｅＯ２、Ｎｄ２Ｏ３、Ｐｒ２Ｏ３、ＴｉＯ２、Ｆｅ２Ｏ３、ＮｉＯ、ＭｎＯ２、またはＣｏＯ３の一つあるいはそれ以上を含んでなる請求項７の方法。
【請求項９】
該プロモーターがＣｅＯ２として計算されるセリアである請求項７の方法。
【請求項１０】
該触媒剤がＲｈ、Ｐｄ、またはＰｔの一つあるいはそれ以上を含んでなる請求項４の方法。
【請求項１１】
モノリスであって、該メタン生成抑制性水性ガス転換反応触媒が該モノリス上にウオッシュコート組成物として堆積されるものを更に含んでなる請求項４の方法。
【請求項１２】
該塩基性金属酸化物がＺｎＯである請求項１１の方法。
【請求項１３】
該触媒剤がＰｔである請求項１１の方法。
【請求項１４】
該担体がアルミナである請求項１１の方法。
【請求項１５】
該触媒剤がＰｔであり、そして該担体がアルミナである請求項１２の方法。
【請求項１６】
該方法が入力ガス流を準備し；
該入力ガス流を該メタン生成抑制性水性ガス転換反応触媒と接触させ；そして
該水性ガス転換反応を該メタン生成抑制性水性ガス転換反応触媒により触媒する段階を更に含んでなる請求項１の方法。
【請求項１７】
該メタン生成抑制性水性ガス転換反応触媒が（ｉ）アルミナ担体粒子、（ｉｉ）ＺｎＯとして計算される酸化亜鉛、（ｉｉｉ）Ｐｔを含んでなり、ここで、該入力ガス流が（ｉ）約１容積％と約１０容積％の間のＣＯ、（ｉｉ）少なくとも３０容積％の水素、及び（ｉｉｉ）少なくとも１５容積％のＨ２Ｏを含み、そして該入力ガス流が約５００時−１以上の粒子ＶＨＳＶの空間速度により特徴付けられる請求項１６の方法。
【請求項１８】
該メタン生成抑制性水性ガス転換反応触媒が（ｉ）ＺｎＯとして計算される酸化亜鉛、（ｉｉ）ＣｅＯ２として計算されるセリア、（ｉｉｉ）Ｐｔを含んでなり、
ここで、該入力ガス流が（ｉ）約１容積％と約１０容積％の間のＣＯ、（ｉｉ）少なくとも３０容積％の水素、及び（ｉｉｉ）少なくとも１５容積％のＨ２Ｏを含み、そして該入力ガス流が約５００時−１以上の粒子ＶＨＳＶの空間速度により特徴付けられる請求項１６の方法。
【請求項１９】
該メタン生成抑制性水性ガス転換反応触媒が（ｉ）アルミナ担体粒子、（ｉｉ）ＺｎＯとして計算される酸化亜鉛、（ｉｉｉ）Ｐｔを含んでなり、ここで、該メタン生成抑制水性ガス転換触媒がモノリス上に堆積されたウオッシュコート組成物の形になっていて、
ここで、該入力ガス流が（ｉ）約１容積％と約１０容積％の間のＣＯ、（ｉｉ）少なくとも３０容積％の水素、及び（ｉｉｉ）少なくとも１５容積％のＨ２Ｏを含み、そして、ここで該入力ガス流が約２，０００時−１以上のモノリスＶＨＳＶの空間速度により特徴付けられる請求項１６の方法。
【請求項２０】
該触媒剤がＲｈ、Ｐｄ、またはＰｔの一つあるいはそれ以上である、メタン生成の抑制に有効な量の塩基性金属酸化物と触媒として有効な量の触媒剤を含んでなるメタン生成抑制性水性ガス転換反応触媒。
【請求項２１】
該塩基性金属酸化物がＺｎＯとして計算される酸化亜鉛である請求項２０のメタン生成抑制性水性ガス転換反応触媒。
【請求項２２】
該触媒剤がＰｔである請求項２０のメタン生成抑制性水性ガス転換反応触媒。
【請求項２３】
該メタン生成抑制性水性ガス転換反応触媒が
（ｉ）触媒として有効な量の触媒剤、
（ｉｉ）塩基性金属酸化物
により含浸されたアルミナ担体を含んでなり、そして
ここで、該触媒剤がＲｈ、Ｐｄ、またはＰｔの一つあるいはそれ以上である
請求項２０のメタン生成抑制性水性ガス転換反応触媒。
【請求項２４】
該塩基性金属酸化物がＺｎＯとして計算される酸化亜鉛である請求項２３のメタン生成抑制性水性ガス転換反応触媒。
【請求項２５】
該メタン生成抑制性水性ガス転換反応触媒がモノリス上に堆積されたウオッシュコート組成物の形になっている請求項２４のメタン生成抑制性水性ガス転換反応触媒。
【請求項２６】
該触媒剤がＰｔである請求項２０のメタン生成抑制性水性ガス転換反応触媒。
【請求項２７】
該メタン生成抑制性水性ガス転換反応触媒が触媒として有効な量の触媒剤と合体された担体を含んでなり、
ここで、該担体が本質的にＺｎＯとして計算される酸化亜鉛からなり、そして該触媒剤がＲｈ、Ｐｄ、またはＰｔの一つあるいはそれ以上から選ばれるものを含んでなる請求項２０のメタン生成抑制性水性ガス転換反応触媒。
【請求項２８】
該担体がプロモーターと更に合体されている請求項２７のメタン生成抑制性水性ガス転換反応触媒。
【請求項２９】
該プロモーターがＣｅＯ２として計算されるセリアであり、そして該触媒剤がＰｔである請求項２８のメタン生成抑制性水性ガス転換反応触媒。
【発明の詳細な説明】
【０００１】
本発明は、改善された水性ガス転換触媒と水性ガス転換反応プロセスに付随する可能性のある望ましくないメタン生成を低減させるのにこれらを使用する方法に関し、そして、特に水素、水蒸気及び一酸化炭素を含んでなるガス流中の高温水性ガス転換反応プロセスにおいてメタン生成を低減させることに関する。本発明の触媒と方法は、例えば、燃料電池、特にプロトン交換膜（ＰＥＭ）燃料電池に供給される水素ガス流を製造するのに使用される水性ガス転換反応におけるメタン生成を阻害するのに有用である。
【０００２】
燃料電池は化学エネルギーを電気に直接に変換して、熱力学的効率を制限する機械的なプロセス段階を無くして、そして多数の用途の電源として提案されてきた。この燃料電池は内燃エンジンの２ないし３倍効率的とすることができ、一酸化炭素、炭化水素及び窒素酸化物などの主要汚染物質をあっても僅かしか排出しない。燃料電池の動力源に炭化水素を改質する燃料電池により駆動される車両はより少ない二酸化炭素（温室効果ガス）を生成し、増進された燃料効率を有する。
【０００３】
ＰＥＭ燃料電池（固体高分子電解液あるいはＳＰＥ燃料電池とも呼ばれる）を含む燃料電池は、当業界で知られているように、燃料電池に供給される還元剤（水素）と酸化剤（酸素）の間の化学反応で電力を生じる。ＰＥＭ燃料電池は、普通、イオン交換樹脂膜である膜により分離されたアノードとカソードを含んでなる。このアノード及びカソード電極は、通常、触媒と炭素粒子と混ぜられた微粉砕された炭素粒子とプロトン電導性樹脂から構成される。通常のＰＥＭ燃料電池の運転においては、電導性炭素電極上に堆積された白金触媒粒子から構成されるアノードで水素ガスは水素イオンに電解酸化される。このプロトンは、プロトン交換膜と呼ばれるスルホン酸のフルオロポリマーであってもよいイオン交換樹脂膜を通過する。プロトンがカソードで電解還元された酸素と合体するとＨ２Ｏが生成する。この電子はこのプロセス中の外部回路を流れて、仕事をし、例えば電極間に電位差を作り出す。膜電極集合体と燃料電池の例は米国特許第５，２７２，０１７号に記述されている。
【０００４】
燃料電池は酸素と水素源の両方が機能することを必要とする。この酸素は純粋な形（すなわち、Ｏ２）で、あるいは空気から容易に得られる。しかしながら、水素ガスは空気中に燃料電池用途に充分な量で存在しない。天然ガス、アルコール、オイルまたはガソリンなどの慣用の炭化水素燃料の極めて少ない量の中に貯えられている同等量のエネルギーを得るには大量の水素ガスが必要とされるために、慣用の炭化水素燃料に比較して、分離された水素ガスの低容量エネルギー密度は、大多数の用途に対して燃料電池への水素ガスの直接供給を非実用的なものとする。従って、既知の炭化水素ベースの燃料ストックを水素ガスに転換することは、燃料電池と他の用途に対して魅力的な水素源である。
【０００５】
出発材料からイオウなどの不純物を除去すること及び一酸化炭素などのこの転換プロセスで生成する酸化性生成物の濃度を低減させることは、水素製造における主要な挑戦である。燃料電池は、この触媒をアノードで被毒させる低濃度のＣＯの存在によっても概ね不能とされる。更に、ＣＯ耐性のＰｔ／Ｒｕアノードの開発にも拘わらず、例えば５ｐｐｍ以上のＣＯ濃度の水素源と共に使用する場合、燃料電池はなお折衷された機能に陥り易い。
【０００６】
天然炭化水素源からの水素ガスの製造は、化学工業において、例えばアンモニアとアルコールの製造において広く実施されている。注意深く設計された異なる触媒を使用する種々の反応段階が水素の工業的な製造において使用されている。ＣＯ濃度を必要とされるレベル以下、例えば５ｐｐｍ以下まで低減させるのに、通常、一連のいくつかの反応段階が必要とされる。これらの反応段階の多くは、高圧（例えば、１，０００ｐｓｉｇを越える）、高反応温度（例えば、摂氏８００度を越える）を必要とし、自己加熱性自然発火型触媒を使用する。このようなプロセスを安全に行なうのに必要とされる機械装置の規模と重量は、自動車あるいは住宅用途などの多くの燃料電池用途には大き過ぎる。更には、工業的製造設備においてはこのような反応条件により示唆される危険性を有効に制御することができるが、大多数の燃料電池用途に対しては類似の危険性は許容不能なレベルのリスクを呈する。
【０００７】
この水性ガス転換（ＷＧＳ）反応は、なかんずく、次の化学量論に従ったＣＯと水蒸気（Ｈ２Ｏ）との化学反応により水素を発生するのに使用されるよく知られた触媒反応である。
ＣＯ＋Ｈ２Ｏ→ＣＯ２＋Ｈ２
ここで、この反応は触媒を必要とする。この反応で使用される通常の触媒は、高温度（約摂氏３５０度）で酸化鉄とクロミアとを合体した物または低温度（約摂氏２００度）で銅と亜鉛材料とを混合した物をベースとする。
【０００８】
また、約摂氏３００度以上の温度で使用する場合、水性ガス転換反応触媒は、次の化学量論に従ってＣＯ及びＣＯ２と水素との反応を触媒することによりメタン（ＣＨ４）の形成も引き起こす。
ＣＯ＋３Ｈ２→ＣＨ４＋Ｈ２Ｏ
ＣＯ２＋４Ｈ→ＣＨ４＋２Ｈ２Ｏ
「メタン化」としても知られているこの水性ガス転換反応時のメタン生成は、水素ガスを発熱反応で消費する副反応である。このように、この水性ガス転換反応を使用して、水素ガスを製造し、ＣＯ濃度を低減させる用途に対しては、このメタン化反応は、貴金属含有の水性ガス転換反応触媒に主として関連する主要な難点である。水素を消費して、メタンを形成し、そして触媒温度を増加させて、水素生成効率を低下させることにより、メタン化はこの水性ガス転換反応からの水素収率を低下させる可能性がある。
【０００９】
必要性のあるのは、このメタン化副反応を阻害するか、あるいは無くし、市販触媒の活性を著しく低下させずに、また触媒合成と製造のコストを著しく増加させずに既存の触媒系と集積化可能である水性ガス転換反応触媒である。本発明は、改善された貴金属水性ガス転換反応触媒とこれらを使用するための方法を提供することにより、従来技術における欠陥を克服する。
【００１０】
（本発明の要約）
一つの態様においては、本発明は、メタン生成抑制水性ガス転換反応触媒を使用する水性ガス転換反応を行なう方法に関する。このメタン生成抑制性水性ガス転換反応触媒は、メタン生成の抑制に有効な量の塩基性金属酸化物を含んでなる。この塩基性金属酸化物はＭｇＯ、ＣａＯ、ＳｒＯ、ＢａＯ、またはＺｎＯの一つあるいはそれ以上とすることができる。この方法の一つの好まれる態様においては、この塩基性金属酸化物はＺｎＯとして計算される酸化亜鉛である。
【００１１】
別な態様においては、この方法は担体と触媒剤も有するメタン生成抑制性水性ガス転換反応触媒を使用する。一つの態様においては、この担体は活性アルミナである。好ましくは、この担体は少なくとも１０ｍ２／ｇのＢＥＴ有効表面積を有する。一つの好まれる態様においては、この方法はプロモーターも有するメタン生成抑制性水性ガス転換反応触媒を使用する。このプロモーターはＣｅＯ、Ｎｄ２Ｏ３、Ｐｒ２Ｏ３、ＴｉＯ２、Ｆｅ２Ｏ３、ＮｉＯ、ＭｎＯ２、またはＣｏ２Ｏ３の一つあるいはそれ以上とすることができる。好ましくは、このプロモーターはＣｅＯ２として計算されるセリアである。
【００１２】
別な好まれる態様においては、この触媒剤はＲｈ、Ｐｄ、またはＰｔの一つあるいはそれ以上を有する。
【００１３】
本発明の一つの局面においては、この方法はこのメタン生成抑制性水性ガス転換反応触媒をモノリス上にウオッシュコート組成物として堆積するモノリスも使用する。一つの好まれる態様においては、この塩基性金属酸化物はＺｎＯである。別な好まれる態様においては、この触媒剤はＰｔである。別な好まれる態様においては、この担体はアルミナである。別な好まれる態様においては、この触媒剤はＰｔであり、この担体はアルミナである。
【００１４】
本発明の別な局面においては、この方法は、また、入力ガス流を準備し、この入力ガス流をこのメタン生成抑制性水性ガス転換反応触媒と接触させ、そしてこの水性ガス転換反応をこのメタン生成抑制性水性ガス転換反応触媒により触媒する段階も有する。
【００１５】
この方法の一つの態様においては、このメタン生成抑制性水性ガス転換反応触媒は、（ｉ）アルミナ担体粒子、（ｉｉ）ＺｎＯとして計算される酸化亜鉛、及び（ｉｉｉ）Ｐｔを有する。この入力ガス流は、（ｉ）約１容積％と約１０容積％の間のＣＯ、（ｉｉ）少なくとも３０容積％の水素、及び（ｉｉｉ）少なくとも１５容積％のＨ２Ｏを含む。この入力ガス流は５００時−１粒子以上のＶＨＳＶの空間速度により特徴付けられる。
【００１６】
この方法の別な態様においては、このメタン生成抑制性水性ガス転換反応触媒は、（ｉ）ＺｎＯとして計算される酸化亜鉛担体粒子、（ｉｉ）ＣｅＯ２として計算されるセリア及び（ｉｉｉ）Ｐｔを有する。この入力ガス流は、（ｉ）約１容積％と約１０容積％の間のＣＯ、（ｉｉ）少なくとも３０容積％の水素、及び（ｉｉｉ）少なくとも１５容積％のＨ２Ｏを含む。この入力ガス流は５００時−１粒子以上のＶＨＳＶの空間速度により特徴付けられる。
【００１７】
この方法の別な態様においては、このメタン生成抑制性水性ガス転換反応触媒は、（ｉ）アルミナ担体、（ｉｉ）ＺｎＯとして計算される酸化亜鉛及び（ｉｉｉ）Ｐｔを有する。このメタン生成抑制性水性ガス転換反応触媒は、モノリス上に堆積されたウオッシュコート組成物の形になっている。この入力ガス流は、（ｉ）約１容積％と約１０容積％の間のＣＯ、（ｉｉ）少なくとも３０容積％の水素、及び（ｉｉｉ）少なくとも１５容積％のＨ２Ｏを含む。この入力ガス流は、２０００時−１以上のモノリスＶＨＳＶの空間速度により特徴付けられる。
【００１８】
別な局面においては、本発明は、メタン生成の抑制に有効な量の塩基性金属酸化物と触媒として有効な量の触媒剤を有するメタン生成抑制性水性ガス転換反応触媒に関する。この触媒剤はＲｈ、Ｐｄ、またはＰｔの一つあるいはそれ以上である。一つの好まれる態様においては、このメタン生成抑制性水性ガス転換反応触媒の塩基性金属酸化物は、ＺｎＯとして計算される酸化亜鉛である。別な好まれる態様においては、この触媒剤はＰｔである。
【００１９】
別な局面においては、このメタン生成抑制性水性ガス転換反応触媒は、（ｉ）触媒として有効な量の触媒剤と（ｉｉ）塩基性金属酸化物により含浸されたアルミナ担体を有する。この触媒剤はＲｈ、Ｐｄ、またはＰｔの一つあるいはそれ以上である。一つの好まれる態様においては、このメタン生成抑制性水性ガス転換反応触媒の塩基性金属酸化物は、ＺｎＯとして計算される酸化亜鉛である。別な好まれる態様においては、このメタン生成抑制性水性ガス転換反応触媒は、モノリス上に堆積されたウオッシュコート組成物の形になっている。別な好まれる態様においては、このメタン生成抑制性水性ガス転換反応触媒の触媒剤はＰｔである。
【００２０】
別な局面においては、このメタン生成抑制性水性ガス転換反応触媒は、触媒として有効な量の触媒剤と合体された担体を有する。この担体は本質的にＺｎＯとして計算される酸化亜鉛からなる。この触媒剤はＲｈ、Ｐｄ、またはＰｔの一つあるいはそれ以上から選ばれる。一つの好まれる態様においては、このメタン生成抑制性水性ガス転換反応触媒の担体はプロモーターと更に合体される。好ましくは、このプロモーターはＣｅＯ２として計算されるセリアであり、そしてこの触媒剤はＰｔである。
【００２１】
（本発明の詳細な説明）
定義
この明細書で使用される用語の定義は次の通りである。
【００２２】
「活性アルミナ」は、主にガンマ、シータ及びデルタアルミナの一つあるいはそれ以上を有する例えば１０ｍ２／ｇ以上の高ＢＥＴ表面積のアルミナを意味する。
【００２３】
「ビーズ」は、好ましくは少なくとも約１ｍｍの直径の実質的に球状であるタイプの粒子を意味する。
【００２４】
「ＢＥＴ表面積」は、Ｎ２吸着により表面積を求めるためのＢｒｕｎａｕｅｒ、Ｅｍｍｅｔｔ、Ｔｅｌｌｅｒ法を意味する。特記しない限り、この明細書で表面積と呼ぶのはＢＥＴ表面積を指す。
【００２５】
「触媒として有効な量」は、存在する材料の量が処理を受ける試料中の水性ガス転換反応の反応速度に影響を及ぼすのに充分であることを意味する。
【００２６】
触媒成分の合体を呼ぶのに使用される場合の「合体」または「合体された」は、触媒成分の混合物、含浸、押し出し物またはブレンド、成分の重複した別な層により、あるいは触媒の合成に使用可能な当業界で既知の他の好適な方法により、例えば触媒剤、一つあるいはそれ以上の金属または金属酸化物を担体の頂部の上に、あるいは担体の中に組み込むことにより得られる合体を意味する。
【００２７】
「初発湿潤（ｉｎｃｉｐｉｎｔ  ｗｅｔｎｅｓｓ）含浸」は、触媒担体を担体の空孔容積に実質的に等しい容積の金属塩溶液により含浸することを意味する。
【００２８】
「入口温度」は、水素流、一酸化炭素、水、試験ガス、流体試料または流体の流れを触媒組成物と初期接触させる直前での処理を受ける水素流、試験ガス、流体試料または流体の流れの温度を意味する。
【００２９】
「メタン生成の抑制に有効な量」は、水性ガス転換反応を行う間メタン生成の速度を抑制するのに少なくとも充分な量を意味する。
【００３０】
「モノリス」はウオッシュコートを堆積する任意の一体構造である。モノリスはセラミックモノリス、フォームモノリス、及び熱交換体を含む。
【００３１】
「粒子」は、形状、組成物、または内部構造に関して制限無しで使用されて、重量、寸法、位置などの物理的測定により特徴付けの可能な分離可能な、あるいは明確に別な単位の材料、例えば、担体粒子、押し出し物、フラグメントまたは粒を意味する。粒子はナノ粒子、ミクロ粒子、及び材料の大きな明確に別な片を含むことができる。
【００３２】
「粒子直径」または「ビーズ直径」は、球として考えられる粒子またはビーズの中心を通る直線の長さを意味し、粒径の表現として使用される。
【００３３】
「容積パーセント」または「容積％」は、ガス流の特別なガス成分の量を指すのに使用される場合、特記しない限り、パーセント容積として表わされるガス流のガス成分のモルパーセントを意味する。
【００３４】
「重量パーセント」または「重量％」は、特記しない限り、制限無しで触媒剤と任意の金属酸化物材料を含んで、担体とそのなかに含浸される任意の触媒材料を含む検体の重量基準で全触媒重量のパーセントとしての重量パーセントを意味する。
【００３５】
「生成物」は、触媒領域を通った後の、あるいは触媒組成物とのすべての接触を完了した後のガスあるいは流体試料、例えば、水素流、試験ガス、流体試料または流体の流れなどのガス流を意味する。
【００３６】
「反応物」、「反応物流」または「入力流」は、触媒領域を通った後の、あるいは触媒組成物との初期の接触の前の水素流、静的ガス試料、試験ガス、流体試料または流体の流れなどのガス流とすることができるガスあるいは流体試料を意味する。
【００３７】
Ｔ（５０）は特定された条件下で触媒を用いて反応物の５０％転換に達する温度を意味する。Ｔ（５０）は触媒活性の目安として認識され、Ｔ（５０）が低い程、触媒活性は高い。特記しない限り、Ｔ（５０）は標準温度及び圧力で測定される。
【００３８】
粒子ＶＨＳＶは、容積での時間当りの空間速度、すなわち、標準温度及び圧力における触媒容積のリットル当り時間当りのリットルでの反応物ガスの流れを意味する。
【００３９】
モノリスＶＨＳＶは、容積での時間当りの空間速度、すなわち、標準温度及び圧力におけるモノリスの全容積のリットル当り時間当りのリットルでの反応物ガスの流れを意味する。
【００４０】
「ウオッシュコート」は、モノリスの壁の上に堆積された担体の触媒組成物、塩基性金属酸化物、プロモーター、及び触媒剤を指す。
【００４１】
ＷＨＳＶは、重量での時間当りの空間速度、すなわち、標準温度及び圧力における触媒のキログラム当り時間当りのリットルでの反応物ガスの流れを意味する。
【００４２】
本発明は、改善された水性ガス転換反応触媒と例えば、メタン生成を最少限としながら水素の製造にこれらを使用する方法を提供する。ある好まれる態様においては、本発明は、水性ガス転換反応触媒と特に約摂氏３００度以上の反応温度でメタン生成を著しく低減させるこれらの使用方法を提供する。
【００４３】
本発明の一つの特徴は、水性ガス転換反応においてメタン（ＣＨ４）の生成を低減させるための触媒と方法に存する。この水性ガス転換反応は、例えば、ガス流中の水素を所望の最少のレベルまで増加させるために使用されてもよい。本発明は、例えば、この水性ガス転換反応によりＣＯのレベルを低減させ、水素のレベルを増加させながらメタン生成を最少限とするのに有用である。本発明の一つの望ましい用途は炭化水素燃料から燃料電池に高水素濃度を提供することである。ある態様においては、本発明の触媒を一連の化学プロセスにおける中間段階として使用して、この水性ガス転換反応を使用することによりガス流から水素を製造することができる。本発明の触媒は、水素ガス生成を含む最少のメタン生成を伴う水素生成が望まれる多数の他の使用、アルコールあるいはアンモニア合成、Ｆｉｓｃｈｅｒ  Ｔｒｏｐｓｃｈ合成などでの使用に対して有用性を有する。例えば、本発明の触媒と方法を使用して、通常約摂氏３５０度で運転されるＦｅ２Ｏ３／Ｃｒ２Ｏ３などの慣用の高温鉄−クロムベースの水性ガス転換（ＷＧＳ）反応触媒を置き換えることができる。
【００４４】
本発明の触媒は塩基性金属酸化物、担体及び触媒剤を含んでなる。本発明の触媒はプロモーター材料（すなわち、「プロモーター」）も含んでなる。驚くべきことには、塩基性金属酸化物を貴金属水性ガス転換反応触媒に添加することは、ＷＧＳ反応におけるメタン生成を低減あるいは無くすことができることが判明した。ある態様においては、触媒担体（または「担体」）を好適な塩基性金属酸化物と好適な触媒剤により含浸させて、この水性ガス転換反応時のメタン生成の所望の阻害効果を得ることができる。他の態様においては、この好適な塩基性金属酸化物は、それ自身好適な触媒剤と合体される触媒担体を形成して、この水性ガス転換反応時のメタン生成の所望の阻害効果を得ることができる。このように、ある態様においては、この触媒は、（ｉｉ）メタン生成の抑制に有効な量の塩基性金属酸化物と（ｉｉｉ）触媒として有効な量の触媒剤の両方と合体された（ｉ）担体を含んでなる。ある態様においては、この触媒は、（ｉｉ）触媒として有効な量の触媒剤と合体された（ｉ）メタン生成抑制性塩基性金属酸化物担体を含んでなる。
【００４５】
本発明の触媒で使用される担体は、この中に組み込まれたプロモーター、触媒剤または塩基性金属酸化物と相対的に非反応性でなければならない。この好まれる担体材料は高表面積を有する。担体の例はシリカ、セリア、ゼオライト、ジルコニア、チタニア、酸化亜鉛、アルミナ、またはこれらの組み合わせである。アルミナと酸化亜鉛は特に好まれる担体である。この担体は粒子、ペレット、押し出し物、錠剤などのいかなる好適な形もとることができる。この担体はモノリス構造上に堆積するウオッシュコート組成物の一部としてもよい。本発明の触媒を製造し、本発明の方法を実施するのに好適である多数の市販の担体が容易に入手可能である。例えば、ＡｌｃｏａアルミナＤＤ−４４３（仮焼前３２７ｍ２／ｇＢＥＴ表面積，１／８インチ直径）ビーズを使用して、本発明を実施することができる。好まれる担体に所望の性能は容易に入手可能であること、手頃な価格であること、そして高装填量の触媒剤、プロモーター、金属、金属酸化物などに含浸可能であることを含む。例えば、少なくとも１０ｍ２／ｇ、そして好ましくは少なくとも２００ｍ２／ｇのＢＥＴ表面積の高表面積担体を使用することにより、増進された触媒活性が有利となる。
【００４６】
この塩基性金属酸化物は、メタン生成抑制性塩基性金属酸化物、好ましくはＺｎＯとして計算される酸化亜鉛である。他の好適な塩基性金属酸化物は、ＭｇＯ、ＣａＯ、ＳｒＯ及びＢａＯなど並びにこれらの組み合わせまたは他の金属酸化物との組み合わせを含む。ある好まれる態様においては、例えば、アルミナ担体はＺｎＯにより含浸される。好ましくは、メタン生成の抑制に有効な量の塩基性金属酸化物は、類似の触媒であって、触媒剤と担体が同一であるが、塩基性金属酸化物を含有しないものを使用する方法のメタン生成レベルの２０％以下までＷＧＳ反応プロセス中のメタン生成を制限する。本発明の触媒中の塩基性金属酸化物の量は、メタン生成の所望の抑制をもたらすのに有効である物理的な形になっている。
【００４７】
この塩基性金属酸化物が担体も形成する態様においては、メタン生成の抑制に有効な量の存在する塩基性金属酸化物は、好ましくは少なくとも摂氏３５０度の温度におけるメタン生成を２００ｐｐｍ以下まで制限する。
【００４８】
この触媒剤は、限定ではないが、当業界で認識されているもの（すなわち、水性ガス転換反応触媒）を含めて、この水性ガス転換反応を触媒するいかなる好適な材料とすることもできる。好適な触媒剤の例は、Ｆｅ、Ｍｎ、Ｃｏ、Ｎｉ、Ｍｏ、Ｖ、Ｐｄ、Ｒｈ、Ｐｔ及びこれらの金属の酸化物並びにこれらの組み合わせとこれらの酸化物を含む。好まれる触媒剤は貴金属を含む。貴金属はＰｔ、Ｐｄ、及びＲｈ及びこれらの金属の酸化物並びにこれらの組み合わせとこれらの酸化物を含む。特に好まれる触媒剤はＰｔである。当業界では了解されているように、いくつかの金属触媒剤はこの触媒中に異なる酸化状態で例えば、金属酸化物、金属クラスター、これらの組み合わせとして存在してもよい。
【００４９】
いくつかの態様においては、プロモーターもこの担体あるいはこの触媒剤と合体可能である。好適なプロモーターは、例えば、ＣｅＯ２、Ｎｄ２Ｏ３、Ｐｒ２Ｏ３、ＴｉＯ２、Ｆｅ２Ｏ３、ＮｉＯ、ＭｎＯ２、Ｃｏ２Ｏ３並びにこれらの組み合わせを含む。好ましくは、このプロモーターは触媒剤の添加に先立ちこの担体の中に組み込まれる。好まれるプロモーターはセリアである。（ｉ）この担体がメタン生成を抑制する塩基性金属酸化物である態様、及び（ｉｉ）好適な担体がメタン生成を抑制する塩基性金属酸化物により含浸される態様を含めて、セリアなどのプロモーターを本発明の触媒中に入れることができる。例えば、ＣｅｘＯｙ（ここで、ｘは１、２または１と２の間であり、そしてｙは２、３または２と３の間である）として計算されるセリアを塩基性金属酸化物担体及びＷＧＳ反応触媒剤と合体して、メタン生成抑制性ＷＧＳ反応触媒を形成することができる。例えば、いくつかの好まれる態様においては、好ましくはＣｅＯ２として計算されるセリアプロモーターとＰｔ触媒剤がＺｎＯ担体中に含浸される。
【００５０】
アルミナに対する慣用の熱安定剤などの他の成分、例えばランタン、バリウム、ケイ素、及びストロンチウムの酸化物が概ね本発明の触媒組成物に添加されてもよい。触媒として有効性の少ない低表面積の形への相転換を妨げる高表面積のセリア及びアルミナの熱安定化は当業界ではよく知られている。このような熱安定剤は、アルミナ粒子を例えばこの安定剤金属の可溶化合物の溶液により含浸することよって、バルクのセリアまたはバルクの活性アルミナの中に組み込まれてもよい。次に、このような含浸の後に含浸された粒子の乾燥と仮焼を行なう。
【００５１】
いくつかの態様においては、メタン生成抑制性塩基性金属酸化物材料は、メタン抑制性水性ガス転換反応触媒の製造用担体として使用される。この塩基性金属酸化物担体を触媒として有効な量の好適な触媒剤（例えば、金属触媒剤とＺｎＯ塩基性金属酸化物など）と合体して、「金属／ＺｎＯ」触媒を形成し、またいくつかの態様においては、好適なプロモーター（例えば、セリア）と合体して、「金属／セリア／ＺｎＯ」触媒を形成することができる。担体へのプロモーターの添加の前後に、この触媒剤を例えば含浸により添加することができる。この触媒剤の添加は、当業界で既知のいかなる好適な方法も使用して行なわれ得る。例えば、ある態様においては、セリアプロモーターとＰｔ触媒剤と合体されたＺｎＯ担体からできている触媒を使用して、本発明の方法を実施することができる。
【００５２】
ある態様においては、メタン生成の抑制に有効な量の好適な塩基性金属酸化物は、触媒剤内の担体の含浸に先立ってアルミナなどの担体の予め形成された粒子の中に組み入れられる。あるいは、この塩基性金属酸化物をこの塩基性金属酸化物の前駆体塩（塩基性金属酸化物それ自身でなく）を用いて形成される担体粒子の含浸と、引き続いての仮焼により担体中に組み込むことができる。ある態様においては、初発湿潤含浸を使用して、アルミナ粒子を含浸することができる。例えば、Ｐｔ含浸のアルミナ担体粒子をアルミナ粒子の初発湿潤含浸により製造することができる。ある態様においては、Ｐｔ硝酸塩溶液によるアルミナ粒子の含浸に引き続いて乾燥及び仮焼を行なって、触媒剤／担体粒子（例えば、Ｐｔ／アルミナ）を製造する。次に、メタン生成抑制性還元性金属酸化物による含浸に先立ちこの触媒剤／担体粒子を乾燥及び仮焼して、触媒剤／塩基性金属酸化物／担体粒子を形成する（例えば、Ｐｔ／ＺｎＯ／アルミナ粒子を形成する）。例えば、第１にＰｔ／アルミナ粒子を外周温度で乾燥し、次に摂氏約１２０度で乾燥し、次に空気中５００℃で仮焼することができる。次に、この仮焼粒子を硝酸亜鉛の水溶液中に含浸する。次に、このビーズを再度乾燥及び仮焼して、本発明のＷＧＳ反応触媒を製造する（すなわち、Ｐｔ／ＺｎＯ／アルミナビーズなどの触媒剤／塩基性金属酸化物／担体粒子を形成する）。本発明のＷＧＳ反応触媒の代替的な製造においては、触媒剤による含浸の前に塩基性金属酸化物による担体の含浸を行なうことができる。
【００５３】
本発明の代替的な態様はモノリス上で使用される本発明の反応触媒に備えたものである。本発明に有用なモノリスは、メタン生成抑制性水性ガス転換反応触媒を含有するウオッシュコート組成物を堆積することによる製造が可能で、例えば、セラミックモノリス、フォーム及び熱交換器を含むことができるいかなるモノリスも含む。本発明でモノリス上で使用される本発明の水性ガス転換反応触媒の製造は、例えば、触媒金属塩（例えば、硝酸塩）を用い、塩基性金属酸化物、例えば、硝酸亜鉛の塩によりアルミナ粉末を含浸し、乾燥し、そしてこの粉末を仮焼する段階を含むことができる。このアルミナを場合によってはプロモーター、例えば、セリアにより更に含浸することができる。次に、この生成粉末を水中に懸濁することにより、スラリー（またはウオッシュコート組成物）を製造することができる。次に、このスラリーを例えば、ボールミルにより粉末にすることができる。例えば、モノリスをこのスラリーに浸漬するか、あるいはモノリスを計量装填被覆（ｍｅｔｅｒ  ｃｈａｒｇｅｄ  ｃｏａｔｉｎｇ）することにより、モノリスをこのスラリーによりウオッシュコートすることができる。このモノリスを乾燥し、焼成することができる。当業者に既知の他の方法もモノリスのウオッシュコートに使用することができる。この方法の特に好まれる態様においては、モノリス用のウオッシュコート組成物は、塩基性金属酸化物としてＺｎＯ及び担体としてアルミナと共にＰｔなどの貴金属触媒剤を含む。
【００５４】
本発明に従えば、一酸化炭素は水蒸気と反応させられて、水素と二酸化炭素を生成する。炭化水素を酸化するのに使用されるガス改質反応からの水と水素の外にＣＯまたはＣＯ２などの化合物を生成する他の反応の生成物からこの反応物流を受け取ることができる。一酸化炭素の反応物流を水素、二酸化炭素、水蒸気または窒素、並びに少量のオレフィン、アルコール、アルデヒド及び／または他の炭化水素と混合することができる。好ましくは、この反応物流は４−５容積％以下の炭化水素、１０容積％以下のＣＯ及び２５容積％以下のＣＯ２を含んでなる。この一酸化炭素含有反応流は、好ましくは本発明の触媒を被毒させ、不活性化し得る量のイオウまたは塩素などのハロゲンを含有してはならない。好ましくは、この反応物流中のイオウと塩素のレベルは、触媒と接触する反応物の一部の中で１ｐｐｍ以下に保たれる。
【００５５】
本発明の触媒と方法を用いて、約１，０００ｐｐｍまでの低い、あるいはもっと低いＣＯ濃度を得ることができる。また、メタン生成抑制性塩基性金属酸化物を組み込んでいない触媒に比較して、この生成物中のメタン濃度も通常著しく低減する。好まれる態様においては、この生成物中のメタン濃度は約５ｐｐｍの検出限界以下である。この水性ガス転換（ＷＣＳ）反応の最適化のために変えることができるパラメーターは、当業界で理解されるように、限定ではないが、反応物流の組成と空間速度、入口温度、触媒の組成、及び触媒の温度を含むことができる。水性ガス転換反応触媒は広く研究されてきた。例えば、Ｊａｃｑｕｅｓ  Ｂａｒｂｉｅｒ  ａｎｄ  Ｄａｎｉｅｌ  Ｄｕｐｒｅｚ，Ａｐｐｌｉｅｄ  Ｃａｔａｌｙｓｉｓ  Ｂ：Ｅｎｖｉｒｏｎｍｅｎｔａｌ４（１９９４）１０５−１４０；「Ｓｔｅａｍ  ｅｆｆｅｃｔｓ  ｉｎ  ｔｈｒｅｅ  ｗａｙ  ｃａｔａｌｙｓｔｓ」は、アルミナ担体、セリアプロモーター及び白金、ロジウム、及びパラジウムなどの種々の触媒金属を含んでなる系を含んで、種々の触媒系を用いる水性ガス転換反応を総説している。従って、熱力学的及び速度論的考慮によって、ＣＯのＣＯ２への転換を最大にするためにこの水性ガス転換反応をしきい値温度に可能な限り近い温度で運転することが好ましいことを決定付けることは、当業界においてこの参照文献及び他のものから理解される。本発明の触媒と方法は、この水性ガス転換反応時のメタンの発熱的生成を阻害し、従って反応温度の低下と製造される水素のレベルの向上を可能にする。
【００５６】
好まれる態様においては、本発明の触媒と方法は、ガス状反応物流、例えば少なくとも１気圧で、そして１０容積％までのＣＯ圧力でＣＯ、水素及び水蒸気（Ｈ２０）を含有する水素含有ガス流による使用に適している。通常、この反応物流中の一酸化炭素の量に対してモル過剰の水蒸気が使用される。この触媒と接触する前では概ね、１：１（すなわち、「１．０」）と２０：１（すなわち、「２０．０」）の間のＨ２Ｏ：ＣＯモル比がガス反応物流中で好まれ、高い比が特に好まれる。約摂氏３００度と６００度の間の反応物流温度が好まれる。上記のように、当業者ならば、低反応温度は低平衡ＣＯレベルを有利にすること、更なる水蒸気を添加することは一定温度で、そして同様に考えてＣＯ転換量を増加させることを認識するであろう。従って、当業者ならば、反応設計に関する理論的な考慮を特定の用途に関する実用的な考慮とバランスさせ、パラメーターを最適化して、可能な限り最良の所望の結果を得ることができるであろう。モノリスに対しては、標準条件下での乾燥ガスの基準で測定して、少なくとも２，０００ないし約５０，０００時−１のモノリスＶＨＳＶのガスでの時間当りの空間速度が大部分の燃料電池操作に対して好適である。粒子に対しては、標準条件下での乾燥ガスの基準で測定して、少なくとも５００ないし約１０，０００時−１の粒子ＶＨＳＶのガスでの時間当りの空間速度が好適である。しかしながら、当業界で認識されているように、いかなる好適なガスでの時間当りの空間速度も使用されてもよい。
【００５７】
本発明の特に好まれる触媒は、一酸化炭素と水を水素と二酸化炭素に選択的に転換し、ここで、ＣＯが例えば、１０％ＣＯまでの濃度で反応ガス流中に存在するものである。通常、反応ガス流は、約３０ないし７０容積％の水素と少なくとも１５容積％の水蒸気も含んでなる。通常、出力ＣＯ濃度は、例えば、約０．５容積％（５，０００ｐｐｍ）とすることができる。
【００５８】
すべての態様に対して、この水性ガス転換反応を最適化し、生成物ガス流中の水素の生成を最大化するように、触媒領域中の反応物ガス流の温度を設定することができる。約摂氏３７５度、好ましくは少なくとも摂氏３００度の温度が例えば、Ｐｔ／ＺｎＯ／アルミナ触媒系の活性を最大化すると思われる。約摂氏１７５度以下の触媒温度はこの水性ガス転換反応を適切に触媒しないと思われる。
【００５９】
この水性ガス転換反応を最適化し、生成物ガス流中の水素の生成を最大化するように触媒領域中の反応物ガス流の流速を設定することができる。この反応物ガス流中のＣＯ濃度と触媒の物理的形状に依存して、最適な流速を調整することができる。この最適な流速に影響する他の因子は、例えば、水蒸気の濃度、圧力、温度、活性及び触媒の装填を含む。
【００６０】
本発明では大気圧から約５００ｐｓｉｇまでなどの反応区域の圧力を使用することができる。本発明の一つの態様においては、この入力ガス流の組成物は、（ｉ）約１容積％と約１０容積％の間のＣＯ、（ｉｉ）少なくとも３０容積％の水素、及び（ｉｉｉ）少なくとも１５容積％のＨ２Ｏを含む。この入力ガス流は、粒子形の触媒に対して５００時−１以上の粒子ＶＨＳＶの流速により特徴付けられる。この触媒がモノリス上に堆積されたウオッシュコート組成物の形になっている場合には、この入力ガス流は、２，０００時−１以上のモノリスＶＨＳＶの流速により特徴付けられる。この特別の態様で使用されるメタン生成抑制性水性ガス転換反応触媒は、白金とアルミニウム担体上のメタン抑制量のＺｎＯを含有する触媒、または白金とＺｎＯ担体上のＣｅＯ２として計算されるセリアを含有する触媒のいずれかを含んでもよい。
【００６１】
下記の図に示したように、本発明の方法は、水性ガス転換反応に付随する可能性のあるメタン生成を通常０．１容積％以下の、好ましくは０．０２５容積％以下の、そして更に好ましくはメタン検出限界ほどに低い約５ｐｐｍのレベルまで低減させる。
【００６２】
図１は本発明のいくつかの態様のグラフ表示１００を示す。具体的には、グラフ１００は、本発明の方法がこの水性ガス転換反応により生成するメタン量を著しく低減させることを図示する。この水性ガス転換反応で転換されるＣＯパーセントにより触媒活性を測定する場合には、本発明の触媒と方法は、高い温度、通常、約摂氏５０度高い温度においてであるがメタン生成性の慣用の水性ガス転換反応触媒に匹敵する触媒活性を示す。具体的には、グラフ１００は、本発明の方法が低空間速度（例えば、約２，５００時−１の粒子ＶＨＳＶ）で高レベル（例えば、５ないし１０容積％）のＣＯを含有するガス流中の水性ガス転換反応により生成するメタン量を著しく低減させることを図示する。本発明の一つの態様においては、図１に図示するように、ＺｎＯ塩基性金属酸化物とＰｔ触媒剤により含浸されたアルミナ担体を含んでなる触媒により本発明の方法を実施することができる。図１においては、水性ガス転換反応によるＣＯのＣＯ２への転換パーセント１１０が左の縦軸（ｙ軸）上に示され、温度１２０が横軸（ｘ軸）に示され、そしてメタン生成がｐｐｍの単位で右の縦軸１３０上に示される。本発明の方法から得られる結果は、（ｉ）ＣＯのＣＯ２へのパーセント転換を示すものであって、第１の曲線１１１が本発明の方法を用いて実施される水性ガス転換反応から得られる典型的な結果を表わすものであり、第２の曲線１１２がメタン生成性Ｐｔ／アルミナＷＧＳ反応触媒から得られる結果を表わすものであり、そして（ｉｉ）これらの水性ガス転換反応で生成するメタン量を示すものであって、生成するメタン量がメタン生成性Ｐｔ／アルミナ触媒に対する第４の曲線１３２に比較して、本発明の方法に対しては第３の曲線１３１により表わされるものの２組の曲線により図１に例示される。
【００６３】
第１の曲線１１１は、第２の曲線１１２に比較した場合、任意の一定のＣＯ転換パーセントについて約５０度高温側に移動する。従って、約摂氏２５０度以上の一定のＷＧＳ反応温度に対して、本発明のＷＧＳ反応触媒は、第１の曲線１１１により表わされるように、パーセントＣＯ転換１１０により測定して低いＷＧＳ反応触媒活性を有することができる。しかしながら、第４の曲線１３２により示されるメタン生成性Ｐｔ／アルミナ触媒に対するメタン生成の通常のレベルを本発明の方法に従って第３の曲線１３１により示されるＷＧＳ反応を触媒する場合のメタン生成の抑制と比較することにより示されるように、本発明のＷＧＳ反応触媒はメタン生成を実質的に無くする。
【００６４】
図２は本発明のいくつかの態様のグラフ表示２００を示す。具体的には、グラフ２００は、本発明の方法が高空間速度（例えば、１０，０００時−１以上の粒子ＶＨＳＶ）で低レベル（例えば、１容積％以下）のＣＯを含有するガス流中の水性ガス転換反応により生成するメタン量を著しく低減させることを図示する。本発明の一つの態様においては、図２に図示するように、セリアとＰｔ触媒剤により含浸されたＺｎＯ担体を含んでなる触媒により本発明の方法を実施することができる。比較のために、メタン生成Ｐｔ／セリアＷＧＳ反応触媒も図示する。本発明の触媒と方法は、ＷＧＳ反応において触媒活性を著しく低下させずにメタン生成を著しく低減させる当業界での長年の必要性に合致する。メタン生成は、通常、特に摂氏３００度以上の反応温度で多数のＷＧＳ反応触媒の遭遇する問題である。メタン生成は、また、特に貴金属触媒について問題となる。
【００６５】
図２においては、水性ガス転換反応によるＣＯのＣＯ２への転換パーセント２１０が左の縦軸（ｙ軸）上に示され、温度２２０が横軸（ｘ軸）に示され、そしてメタン生成がｐｐｍの単位で右の縦軸２３０上に示される。本発明の方法から得られる結果は、（ｉ）本発明の方法を用いて実施される水性ガス転換反応によるＣＯのＣＯ２へのパーセント転換を示す第１の曲線２１１、（ｉｉ）メタンを生成する水性ガス転換反応触媒を用いるＣＯのＣＯ２へのパーセント転換を示す第２の曲線２１２、及び（ｉｉｉ）本発明の方法に従って実施される通常の水性ガス転換反応で生成するメタン量を示す第３の曲線２３１、及び（ｉｖ）メタンを生成する触媒を用いる実施される典型的な水性ガス転換反応で生成するメタン量を示す第４の曲線２３２の組の曲線により図２に例示される。明らかに、曲線２３２で示されるように通常のメタン生成性Ｐｔ／ＣｅＯ２ＷＧＳ触媒を使用することに比較して、本発明の方法とＷＧＳ反応触媒は、例えば、曲線２３１で示されるように、ＷＧＳ反応に付随するメタン生成のレベルを劇的に低減させる。メタン生成の低減は、特に摂氏３００度以上の温度でＷＧＳ触媒活性（ＣＯ２へのパーセントＣＯ転換により測定して）の著しい低減なしで起こる。
【００６６】
図２に示す実験は、低パーセントのＣＯ（０．５％）、水素（２０％）、及びＨ２Ｏ（１０％）を有するガス流中の本発明の触媒の触媒活性とメタン生成の抑制を示す。高パーセントのこれらの成分を有するガス流を本発明の方法により使用することができる。事実、高パーセントのＣＯ、水素、及びＨ２Ｏは、例えば、燃料電池用途での使用に好まれる。
【００６７】
好ましくは、このＷＧＳ反応は連続的なモードで行なわれ、反応物は本発明のＷＧＳ反応触媒の上を通される。一つの態様においては、このＷＧＳ反応触媒は、複数のビーズ、例えば一つあるいはそれ以上の反応区域中に収められている複数のビーズの形になっている。別な態様においては、この反応触媒はモノリス上に堆積されたウオッシュコート組成物の形とすることができる。
【００６８】
第１の態様においては、例えば、アルミナビーズを担体として使用することにより、本発明の触媒を耐久性のあるビーズの形で製造することができる。このビーズのサイズは、通常、触媒領域での圧力低下に影響する。大きなビーズは低い圧力低下を生じるが、ガス拡散速度によりガス流の転換を潜在的に制限し、小さな触媒ビーズは大きな逆圧力を作り出し、それによって触媒領域での圧力低下を増加させることによりガス流の流れを制限する。当業者によれば、本発明の触媒の充填または製造の任意の適当な方法を選び、触媒系を製造して、本発明を実施することができる。当業界で認識されているように、勿論、他の操作パラメーターもある用途には可能であり、望ましくさえある。
【００６９】
この触媒系を種々のタイプのプロセス配置で使用することができる。図３はプロセス流から水素を製造するためにガスプロセス流中の上流触媒として本発明の触媒が配置されている一つの好まれる態様を図示する。図３はメタン生成を最少限としながら反応物３１０ガス流から水素を生成するための系３００の概略図を示す。この系は第１の触媒領域３２０と生成物３３０ガス流を含んでなる。反応物３１０ガス流は第１の触媒領域３２０を流れ、ここで第１の触媒３２１の中を流れる。ある態様においては、メタン生成を最少限としながら反応物３１０ガス流から水素を製造するための二つあるいはそれ以上の系３００を直列で連結することができる。
【００７０】
別な好まれる態様においては、この反応物ガスはモノリス上に堆積されたウオッシュコート組成物の形になっている触媒の上を通される。図４はこの特別な態様の一つの例のグラフ表示４００を示す。前出の図で示したように、本発明の方法は副反応の水性ガス転換反応として生成したメタンの量を著しく低減させる。図４ではこのガス流濃度は高レベル（例えば、約１０容積％）のＣＯを含有する。この例においては、この触媒は触媒剤として５％のＰｔとモノリス上に堆積された担体としてアルミナを含有するウオッシュコート組成物を用いて製造される。本発明の一つの触媒においては、この触媒は塩基性金属酸化物として１重量％のＺｎＯを含有する。本発明の第２の触媒においては、この触媒は塩基性金属酸化物として５重量％のＺｎＯを含有する。この例において比較として使用される第３のＰｔ／アルミナ触媒は、いかなる塩基性金属酸化物も含有しない。図４においては、水性ガス転換反応によるＣＯの転換パーセント４１０が左の縦軸（ｙ軸）上に示され、温度４２０が横軸（ｘ軸）に示され、そしてメタン生成がｐｐｍの単位で右の縦軸４３０上に示される。図４において、本発明の方法に得られた結果は、（ｉ）ＣＯのＣＯ２へのパーセント転換を示す曲線と（ｉｉ）ＷＧＳ反応に付随して生成するメタンの量を示す曲線の２組の曲線により図示される。第１の組の曲線４１１、４１２、及び４１３はそれぞれ、１％ＺｎＯ含有ウオッシュコート組成物、５％ＺｎＯ含有ウオッシュコート組成物、及び塩基性金属酸化物無しのウオッシュコート組成物に対するＣＯのＣＯ２への転換を示す。この塩基性金属酸化物の量を増加すると、ＣＯのＣＯ２への転換が若干低下する。しかしながら、曲線４１４（１％ＺｎＯ含有組成物に対する）と４１５（５％ＺｎＯ含有組成物に対する）の本発明の触媒に対するメタン生成の通常のレベルを曲線４１６（ＺｎＯ無しの組成物に対する）により示されるメタン生成性Ｐｔ／アルミナ触媒と比較することにより示されるように、本発明のＷＧＳ反応触媒はメタン生成を実質的に無くする。
【００７１】
次の実施例は本発明を更に例示するものであるが、勿論、いかなる方法によってもその範囲を限定するものと考えられるべきでない。
実施例ｌ：メタン抑制性水性ガス転換触媒の製造
（１）貴金属／ＣｅＯ２／水性ガス転換反応触媒の製造にバルクＺｎＯ押し出し物材料を用いて担体材料としてＺｎＯペレットを使用すること、また（２）予め成形したＰｔ／アルミナ触媒（ＥＳＣＡＴ２９、０．５％Ｐｔ／Ａ１２０３）をＺｎ硝酸塩溶液により含浸し、引き続き、乾燥及び仮焼して、Ｚｎ硝酸塩をＺｎ酸化物に分解（ＺｎＯを抑制剤として低濃度で使用して）させることによる２つの方法で、メタン抑制性水性ガス転換反応触媒を製造した。
【００７２】
（０．５重量％）Ｐｔ／（５重量％）ＺｎＯ／Ａｌ２Ｏ３触媒を製造するために、１ＭＺｎ（ＮＯ３）２溶液による初発湿潤とそれに引き続く乾燥及び摂氏５００度での仮焼により約５重量％のＺｎＯをアルミナ担体の中に含浸させた。この触媒は１／８インチの球の形であった。
【００７３】
Ｐｔ／ＣｅＯ２／ＺｎＯ触媒を製造するために、酸化亜鉛押し出し物をＣｅ（ＮＯ３）３により含浸し、引き続いて仮焼し、０．５％のＰｔ（Ｐｔアミンを用いて）により２回目の含浸を行なった。
実施例２：高入力ＣＯ濃度におけるＺｎＯ含有ＷＧＳ触媒系のＣＯ転換活性とメタン生成
管当り１０ｇの試料で石英管反応器（１インチ直径）と粒状試料（１／８インチ）を用いて、図１に図示する表１の実験データを収集した。５０％転換に達するのに必要とされる温度（すなわち、Ｔ（５０））として活性を表わす。この温度が低い程（このデータ点が高い程）、ＷＧＳ反応触媒の活性は良好である。図１は（０．５重量％）Ｐｔ／（５重量％）ＺｎＯ／アルミナ（ＥＳＣＡＴ２６）のメタン抑制性水性ガス転換反応触媒のＷＧＳ活性（ライン１１１）とそのメタン化活性（白抜きの三角，ライン１３１）を示す。メタン化はこの試験条件下約摂氏４５０度までの反応温度で観察されない。この流れが２５容積％のＨ２Ｏを含有するまで、水蒸気（Ｈ２Ｏ）を８容積％のＣＯ、１０容積％のＣＯ２、４３容積％のＨ２のガス反応物流に添加した。このガス反応物流の空間速度は２，５００時−１のＶＨＳＶであった。このガス反応物流を実施例１のＺｎＯ／Ｐｔ／アルミナ触媒に通し、ＣＯのＣＯ２への転換とメタン含量をこの生成物ガス流中で測定した。ＣＯ分析器（Ｃａｌｉｆｏｒｎｉａ  Ａｎａｌｙｔｉｃａｌ  Ｉｎｓｔｒｕｍｅｎｔｓ  ＣＲＦ）を使用することにより、ＣＯ転換を測定し、フレームイオン化検出器（Ｒｏｓｍｏｎｔ  ４４０Ａ炭化水素分析器）を用いて、メタン含量を測定した。
【００７４】
【表１】
2004522672.tif 000002
【００７５】
実施例３：高入力ＣＯ濃度における慣用のＷＧＳ触媒系のＣＯ転換活性とメタン生成の比較例
表２と図１は、市販の０．５重量％Ｐｔ／アルミナ（ＥＳＣＡＴ２６）のＷＧＳ活性（ライン１１２）とそのメタン化活性（白抜きの四角，ライン１３２）を示す。反応温度がこの試験条件（上記を参照）下で約３００から摂氏４５０度までに上昇するに従い、メタン化はほぼ４，０００ｐｐｍに達する。ＣＯ分析器（Ｃａｌｉｆｏｒｎｉａ  Ａｎａｌｙｔｉｃａｌ  Ｉｎｓｔｒｕｍｅｎｔｓ  ＣＲＦ）を使用することにより、ＣＯ転換を測定し、フレームイオン化検出器（Ｒｏｓｍｏｎｔ  ４４０Ａ炭化水素分析器）を用いてメタン含量を測定した。
【００７６】
【表２】
2004522672.tif 000003
【００７７】
実施例４：低入力ＣＯ濃度におけるＺｎＯ含有ＷＧＳ触媒系と他のＷＧＳ触媒系のＣＯ転換活性とメタン生成
図２は実施例ｌのＰｔ／ＣｅＯ／ＺｎＯメタン生成抑制性水性ガス転換反応触媒と０．６％Ｐｔ／ＣｅＯ２水性ガス転換反応触媒（ライン２１２）のＷＧＳ活性（ライン２１１）とこれらのメタン化活性（それぞれ、ライン２３１及び２３２）を示す。この流れが１０容積％のＨ２Ｏを含有するまで、水蒸気（Ｈ２Ｏ）を０．５容積％のＣＯ、２０容積％のＨ２のガス反応物流に添加した。このガス反応物流の空間速度は２４，０００時−１ＶＨＳＶであった。このガス反応物流をこの触媒組成物に通し、ＣＯのＣＯ２への転換とメタン含量をこの生成物ガス流中で測定した。ＣＯ分析器（Ｃａｌｉｆｏｒｎｉａ  Ａｎａｌｙｔｉｃａｌ  Ｉｎｓｔｒｕｍｅｎｔｓ  ＣＲＦ）を使用することにより、ＣＯ転換を測定し、フレームイオン化検出器（Ｒｏｓｍｏｎｔ  ４４０Ａ炭化水素分析器）を用いてメタン含量を測定した。ライン２３１により示されるように、メタン化量は、実施例１のＰｔ／ＣｅＯ２／ＺｎＯ触媒に対して約摂氏４００度の反応温度まで優に０．０２５容積％以下に留まった。逆に、０．６％のＰｔ／ＣｅＯ２触媒を用いるプロセスに対しては、メタン化量は、約摂氏２８０度における１０ｐｐｍ未満から摂氏３４０度以上における約１００ｐｐｍまで上昇した。実施例１の触媒を用いるＣＯ転換は、約摂氏３００度以上の温度における５０と７５容積％の間まで上昇した。０．６％Ｐｔ／ＣｅＯ２触媒を用いるＣＯ転換は、約摂氏３００度以上の温度における９０と１００％の間まで上昇した。
【００７８】
【表３】
2004522672.tif 000004
【００７９】
【表４】
2004522672.tif 000005
【００８０】
実施例５：メタン抑制性水性ガス転換触媒のウオッシュコート組成物の製造とモノリス形成
Ａ．Ｐｔ／アルミナ（＋ＺｎＯ）触媒の製造
１．アルミナ（ＳＢＡ１５０）を５％Ｐｔ（１８．５重量％Ｐｔアミン溶液を使用）により含浸（初発湿潤含浸）する。
２．１２０℃に設定した乾燥オーブン中で８時間あるいは一夜乾燥、５００℃で４時間仮焼する。
３．１％あるいは５％ＺｎＯの最終装填量となるようにこの生成Ｐｔ／アルミナを硝酸亜鉛により初発湿潤含浸する。
４．１２０℃で８時間あるいは一夜乾燥、５００℃で４時間仮焼する。
Ｂ．Ｐｔ／アルミナ（＋ＺｎＯ）スラリーの製造
１．触媒粉末をミニボールミル（０．２リットル）の中に空け、ＤＩ水をＩＷＰに添加する。
２．ＰＳＤ＜１０ミクロンまでミル掛けする。
Ｃ．モノリスの被覆
１．乾燥重量増加の計算を用いて、上記スラリー中に浸漬することにより試料を被覆する。
２．試料をエアナイフにより吹きかけて、チャンネルをきれいにする。
３．被覆試料を乾燥オーブン中で１２０℃８時間あるいは一夜乾燥する。
４．仮焼オーブン中５００℃で４時間試料を仮焼する。
５．仮焼し、再度乾燥と記録する。
実施例６：５％Ｐｔ／アルミナウオッシュコートされたモノリスＷＧＳ触媒系のＣＯ転換活性とメタン生成
１”反応器管中での触媒試験。このウオッシュコートされたモノリス（０．７５”直径×０．７５”長さ）をセラミック布により包み、２４”の長さの１”石英管中に入れる。このモノリスの上部端上の熱電対はガスの入口温度を測定する。決まったフィードガス組成で入口温度に依存するこのＣＯ、ＣＯ２及び炭化水素の出口濃度（ＣＯ／ＣＯ２用ＣＡＩ  ＺＲＦ分析器，Ｒｏｓｅｍｏｎｔモデル４００Ａ炭化水素分析器）を記録することにより（この図に示すように）、この触媒活性を測定する。
転換％＝１００＊（ＣＯフィード−ＣＯアウト）／（ＣＯフィード）
この結果を図３に図示する。
【図面の簡単な説明】
【図１】
ＣＯ転換パーセントとメタン生成量により測定した本発明のメタン抑制性水性ガス転換（ＷＧＳ）反応触媒とメタン生成性ＷＧＳ触媒の触媒性能のグラフの比較である。
【図２】
ＣＯ転換パーセントとメタン生成量により測定した本発明のメタン抑制性ＷＧＳ反応触媒とメタン生成性ＷＧＳ反応触媒の触媒性能のグラフ表示である。
【図３】
本発明のいくつかの態様の概略配置図である。
【図４】
ＣＯ転換パーセントとメタン生成量により測定したモノリス上に堆積されたウオッシュコート組成物の形のメタン抑制性ＷＧＳ反応触媒の触媒性能のグラフ表示である。
【図１】
2004522672.tif 000006
【図２】
2004522672.tif 000007
【図３】
2004522672.tif 000008
【図４】
2004522672.tif 000009
【国際公開パンフレット】
2004522672.tif 000010
2004522672.tif 000011
2004522672.tif 000012
2004522672.tif 000013
2004522672.tif 000014
2004522672.tif 000015
2004522672.tif 000016
2004522672.tif 000017
2004522672.tif 000018
2004522672.tif 000019
2004522672.tif 000020
2004522672.tif 000021
2004522672.tif 000022
2004522672.tif 000023
2004522672.tif 000024
2004522672.tif 000025
2004522672.tif 000026
2004522672.tif 000027
2004522672.tif 000028
2004522672.tif 000029
2004522672.tif 000030
2004522672.tif 000031
2004522672.tif 000032
2004522672.tif 000033
2004522672.tif 000034
2004522672.tif 000035
2004522672.tif 000036
2004522672.tif 000037
2004522672.tif 000038
2004522672.tif 000039
2004522672.tif 000040
2004522672.tif 000041
2004522672.tif 000042
【国際公開パンフレット（コレクトバージョン）】
2004522672.tif 000043
【国際公開パンフレット（コレクトバージョン）】
2004522672.tif 000044
【国際調査報告】
2004522672.tif 000045
2004522672.tif 000046
2004522672.tif 000047